(57)【要約】【課題】リフォームにも新築にも対応可能な、貼り替えや貼り直しが容易な易施工化粧シートにおいて、湿気などの水分を吸っても伸縮が少なく、寸法安定性が優れており、しかも、コーティング方式によっても層間の密着性を十分に確保することができる易施工化粧シートを提供する。【解決手段】基材シートの表面側に発泡ポリ塩化ビニル樹脂層、発泡水性エマルジョン樹脂層もしくは発泡ポリオレフィン系樹脂層等の発泡樹脂層、裏面側に粘着剤層及び剥離シートを積層してなる易施工化粧シートであって、前記基材シートが、ポリエステル繊維、ポリプロピレン繊維及びポリエチレン繊維から選ばれる１種もしくは複数種の合成繊維２０〜８０重量％と、パルプ８０〜２０重量％とからなる混抄紙からなることを特徴とする。【選択図】なし【特許請求の範囲】
【請求項１】
基材シートの表面側に発泡樹脂層、裏面側に粘着剤層及び剥離シートを積層してなる易施工化粧シートであって、前記基材シートが、ポリエステル繊維、ポリプロピレン繊維及びポリエチレン繊維から選ばれる１種もしくは複数種の合成繊維２０〜８０重量％と、パルプ８０〜２０重量％とからなる混抄紙からなることを特徴とする易施工化粧シート。
【請求項２】
前記発泡樹脂層が発泡ポリ塩化ビニル樹脂層、発泡水性エマルジョン樹脂層もしくは発泡ポリオレフィン系樹脂層であることを特徴とする請求項１に記載の易施工化粧シート。
【発明の詳細な説明】
【技術分野】
【０００１】
本発明は、リフォームを視野に置き、それのみならず新築においても、施工しやすく、貼り替え、貼り直しが容易である易施工化粧シートに係るものである。
【背景技術】
【０００２】
従来からある易施工化粧シートは、紙の表面に発泡又は非発泡のポリ塩化ビニル樹脂層を積層し、紙の裏面に粘着剤層と剥離シートを形成したものや、ポリ塩化ビニルフィルムの裏面に粘着剤層と剥離シートを形成したもの、ポリエステルフィルムの裏面に粘着剤層と剥離シートを形成したもの等が存在する。
【０００３】
また、発泡又は非発泡のポリ塩化ビニル樹脂層をポリエステルフィルム等の表面側に形成し、その裏面側に粘着剤層と剥離シートを設けた易施工化粧シートも知られている（特許文献１）。
【特許文献１】特開平１１−１３１３９６号公報。
【０００４】
しかし、紙を基材とする場合には、湿気などの水分を吸うと、伸縮があり寸法安定性が出ない。
【０００５】
また、ポリエステル等のフィルムを基材とする場合は、その表面側の樹脂層の成形方法として、押し出し方式やカレンダー方式にのみしか対応できず、ポリ塩化ビニルゾルや水性エマルジョン樹脂を用いた成形方法であるコーティング方式の場合、紙に塗工する場合のようなアンカー作用がなく、基材と塗工面で密着できず、剥離してしまうという問題点がある。
【発明の開示】
【発明が解決しようとする課題】
【０００６】
本発明は、上記の課題を解決すべく、リフォームにも新築にも対応可能な、貼り替えや貼り直しが容易な易施工化粧シートにおいて、湿気などの水分を吸っても伸縮が少なく、寸法安定性が優れており、しかも、コーティング方式によっても層間の密着性を十分に確保することができる易施工化粧シートを提供することを目的とする。
【課題を解決するための手段】
【０００７】
本発明の易施工化粧シートは、基材シートの表面側に発泡樹脂層、裏面側に粘着剤層及び剥離シートを積層してなる易施工化粧シートであって、前記基材シートが、ポリエステル繊維、ポリプロピレン繊維及びポリエチレン繊維から選ばれる１種もしくは複数種の合成繊維２０〜８０重量％と、パルプ８０〜２０重量％とからなる混抄紙からなることを特徴とするものである。
【０００８】
特に、上記発泡樹脂層が発泡ポリ塩化ビニル樹脂層、発泡水性エマルジョン樹脂層もしくは発泡ポリオレフィン系樹脂層であることを特徴とするものである。
【発明の効果】
【０００９】
本発明の易施工化粧シートは、基材シートとして、ポリエステル繊維、ポリプロピレン繊維及びポリエチレン繊維から選ばれる１種もしくは複数種の合成繊維２０〜８０重量％と、パルプ８０〜２０重量％とからなる混抄紙を用いている。従って、合成繊維を２０重量％以上含んでいるので、吸湿、吸水による伸縮が極めて少なく、寸法安定性に優れており、しかも、パルプを２０重量％以上含んでいるので、発泡樹脂層を形成する際に、押し出し方式やカレンダー方式のみならず、ポリ塩化ビニルゾルや水性エマルジョン樹脂等を用いたコーティング方式によっても、十分な密着性を容易に得ることができる。
【発明を実施するための最良の形態】
【００１０】
本発明で用いる基材シートは、合成繊維であるポリエステル繊維、ポリプロピレン繊維、ポリエチレン繊維の単一もしくは複数種と、パルプとの混抄紙である。
【００１１】
合成繊維の割合は、２０〜８０重量％である。２０重量％未満では、吸湿、吸水の際に伸縮し、０．５％以上の寸法変化を示すので、化粧シートの継ぎ目部分における目隙き又は突き上げ等の原因となり易い。一方、８０重量％を超えると、パルプ分が２０重量％未満と少ないので、発泡樹脂層をポリ塩化ビニルゾルや水性エマルジョン樹脂等を用いたコーティング方式にて形成する場合に、基材シートと発泡樹脂層との密着性が悪化するためである。
【００１２】
本発明で用いる発泡樹脂層としては、ポリ塩化ビニル樹脂、水性エマルジョン樹脂、ポリオレフィン樹脂を用いる。これらは、主成分たる各樹脂に、発泡剤、隠蔽剤、充填剤や、ポリ塩化ビニル樹脂の場合は可塑剤などを配合して用いることができる。
【００１３】
発泡樹脂層の形成法は、発泡ポリ塩化ビニル樹脂の場合、ペーストレジンを用いる際は、コーティング方式、ストレートレジンを用いる際は、カレンダー方式または押し出し方式である。
【００１４】
水性エマルジョン樹脂としては特に限定されないが、例えばアクリル酸エステル、芳香族ビニル化合物、ＳＢＲ系、酢酸ビニル系、エチレン−酢酸ビニル共重合体、シリコーン、ポリウレタン、ポリブテン等の少なくとも１種または２種以上からなり、構造上は特に限定されないが、通常の共重合体もしくはコア／シェルの２層構造、ブレンド等を用いることができる。また、成形法は、コーティング方式である。
【００１５】
ポリオレフィン樹脂としては、ポリエチレン、ポリプロピレン、ポリブテン、ポリイソプレン、エチレン−プロピレン共重合体、エチレン−酢酸ビニル共重合体、エチレン−α−オレフィン共重合体、プロピレン−α−オレフィン共重合体、エチレン−エチルアクリレート共重合体やアイオノマー等から適宜選択が可能で、単一でも複数種の混合でも構わない。また、成形法は、カレンダー方式または押し出し方式である。
【００１６】
本発明で使用する粘着剤としては、酢酸ビニルエマルジョン、エチレン−酢酸ビニル共重合体エマルジョン、アクリルエマルジョン等、１液硬化や２液硬化型のアクリル樹脂等が用いられるが、特に限定はされない。
【００１７】
本発明で使用する剥離シートは、いわゆる剥離用セパレータであり、ポリエステル系、ポリオレフィン系、ポリ塩化ビニル系、ビニロン系等の合成樹脂フィルムや、上質紙、グラシン紙等のパルプ紙等に、必要に応じ凹凸加工を施し、シリコーン等による離型処理を施したもの等を用いるが、特に限定はされない。
【実施例１】
【００１８】
＜発泡樹脂層形成＞
ポリエチレン繊維５０重量％と、パルプ５０重量％とを含む混抄紙に、表１に示す組成（数字は重量部）のペーストレジン仕様の発泡性ポリ塩化ビニル樹脂を用い、コンマコータにて塗工を行った。その後、グラビア印刷機にて柄模様を印刷し、１９０℃にて加熱発泡と同時にエンボス加工を施した。
【００１９】
＜粘着加工＞
アクリル樹脂溶液をグラビア印刷機にて１５ｇ／ｍ２、発泡ポリ塩化ビニル樹脂層を形成した混抄紙の裏面に塗布する。それと同時に剥離シートである、ポリエステルフィルムをラミネートし、本発明の易施工化粧シートを得た。
【実施例２】
【００２０】
上記実施例１において、ペーストレジン仕様の発泡性ポリ塩化ビニル樹脂をコンマコータにて塗工する代わりに、表１に示す組成のストレートレジン仕様の発泡性ポリ塩化ビニル樹脂を用い、発泡性ポリ塩化ビニル樹脂を用い、カレンダーにて混抄紙上にラミネートを行い、その他は上記実施例１と同様にして本発明の易施工化粧シートを得た。
【実施例３】
【００２１】
上記実施例１において、ペーストレジン仕様の発泡性ポリ塩化ビニル樹脂をコンマコータにて塗工する代わりに、表１に示す組成の発泡性水性エマルジョン樹脂を用い、ダイコータにて混抄紙上に塗工を行い、その他は上記実施例１と同様にして本発明の易施工化粧シートを得た。
【実施例４】
【００２２】
上記実施例１において、ペーストレジン仕様の発泡性ポリ塩化ビニル樹脂をコンマコータにて塗工する代わりに、表１に示す組成の発泡性ポリオレフィン樹脂を用い、カレンダーにて混抄紙上にラミネートを行い、その他は上記実施例１と同様にして本発明の易施工化粧シートを得た。
【００２３】
比較例１
上記実施例１において、上記混抄紙の代わりに、ポリエチレン繊維１０重量％と、パルプ９０重量％とを含む混抄紙を用いて、その他は実施例１と同様にして易施工化粧シートを得た。
【００２４】
比較例２
上記実施例１において、上記混抄紙の代わりに、ポリエチレン繊維９０重量％と、パルプ１０重量％とを含む混抄紙を用いて、その他は実施例１と同様にして易施工化粧シートを得ようとしたが、混抄紙に塗工樹脂が密着せず、良好な易施工化粧シートを得ることができなかった。
【００２５】
【表１】
2005120484.tif 000002
以上の各例について、コーティング時またはカレンダー時と、エンボス時との問題の有無と、水伸縮、施工性（切り目）の評価を行った。
【００２６】
＜水伸縮評価＞
各易施工化粧シート１ｍを水の中に３０分間浸漬し、取り出した直後の寸法及び２４時間風乾後の寸法の、浸漬前の寸法に対する変化率（％）を測定した。
【００２７】
＜施工性評価＞
各易施工化粧シートを石膏ボードに貼り付け、カッターナイフにて中央に切り目を入れた。その後、霧吹きにて水を吹きかけ、２４時間後に切り目が目立つか目立たないか評価を行った。
【００２８】
以上の評価の結果は表２に示す。
【００２９】
【表２】
2005120484.tif 000003